ЗАРЯД ДЛЯ 7,62 мм ВИНТОВОЧНОГО ПАТРОНА
CHARGE FOR 7,62 mm-RIFLE SHOT

Изобретение относится к области получения сферических порохов (СФП) и зарядов к стрелковому оружию.
Одной из задач, стоящих при разработке порохов для заряда к 7,62 мм винтовочному патрону, является повышение скорости полета пули и обеспечение стабильных баллистических характеристик.
3
Известен заряд из флегматизированного СФП (заявка №4942294/23 (046993) от 04.06.1991 г.), который предназначен для 7,62 мм спортивно-винтовочного патрона, включающий фракции СФП, содержащие в поверхностных слоях зерен централит I (Ц I) и динитротолуол (ДНТ), отличающийся тем, что с целью улучшения баллистических характеристик, он содержит порох с насыпной плотностью 0,960…0,997 кг/дм, а содержание Ц I и ДНТ в поверхностных слоях зерен составляет 3,0…6,0 и 3,0…5,0 мас.%, соответственно, по отношению к массе пороха и дополнительно в поверхностном слое содержится графит в количестве 0,1…0,3 мас.%, при остаточной влажности пороха 0,2…0,4 мас.%, при следующем массовом соотношении фракций, %:
0,4…0,56
- 50…75
0,56…0,63
- 20…45
более 0,63 и менее 0,4
- не более 5.
Недостатком известного заряда является то, что разработанный заряд для 7,62 мм спортивного винтовочного патрона не обеспечивает баллистические характеристики в 7,62 мм винтовочном патроне.
3
Наиболее близким техническим решением авторами выбрана заявка №2010104248/02 (006013) от 08.02.2010 г. (прототип), по которой заряд для 7,62 мм спортивно-винтовочного патрона, включающий фракции сферического пороха, выполненного из нитроцеллюлозы с содержанием оксида азота 213,0…214,0 мл NO/г, углерода и дифениламина, с насыпной плотностью 0,960…0,990 кг/дм, с содержанием Ц I и ДНТ в пороховом слое зерен, составляет 3,0…6,0 и 3,0…4,5 мас.%, соответственно, по отношению к массе пороха, дополнительно в поверхностном слое содержится графит в количестве 0,1…0,3 мас.% и этилацетат (ЭА) в количестве 0,5…1,2 мас.%, при относительной влажности 0,3…0,9 мас.%, при массовом соотношении фракции, %:
0,4…0,56
- 55…68
0,56…0,7
- 27…40
сумма крупной фракции
на сетке 0,7 и мелкой фракции,
прошедшей через сетку 0,4
- не более 5.
Недостатком такого порохового заряда из сферического пороха является то, что пороховой заряд для 7,62 мм спортивно-винтовочного патрона не обеспечивает баллистические характеристики сферического пороха в заряде к 7,62 мм винтовочному патрону.
Целью изобретения является повышение скорости полета пули в 7,62 мм винтовочном патроне.
3
Поставленная цель достигается тем, что заряд для 7,62 мм винтовочного патрона, включающий пулю, капсюлированную гильзу и размещенный в ней заряд из пороха, состоящего из пироксилина, ДФА, ДНТ, Ц I, графита, ЭА и влаги, при этом заряд выполнен из пороха, состоящего из смеси 70…80 мас.% пироксилина с содержанием оксида азота 212,7…214,5 мл NO/г и 20…30 мас.% возвратно-технологических нефлегматизированных отходов от предшествующих операций, 10…30 мас.% октогена или гексогена по отношению к общему содержанию пироксилина, полученный сферический порох с насыпной плотностью 0,970…0,995 кг/дм флегматизируют с поверхности 4,1…6,2 мас.% Ц I и 4,1…6,2 мас.% ДНТ, при следующем массовом соотношении фракций, %:
0,4…0,7 мм
- не менее 92
менее 0,4 мм и более 0,7 мм
- не более 8.
Заданные баллистические характеристики для 7,62 мм винтовочного патрона: масса порохового заряда - 3,25…3,65 г, скорость полета пули - 835…845 м/с, разброс скорости полета пули в серии из 10 выстрелов - не более 30 м/с, максимальное давление пороховых газов в канале ствола оружия, МПа: среднее - не более 284,3, наибольшее - не более 304,0, наименьшее - не менее 230,4.
3
Авторами установлено, что пороховой заряд для 7,62 мм винтовочного патрона, выполненный из пороха, состоящего из смеси 70…80 мас.% пироксилина с содержанием оксида азота 212,7…214,5 мл NO/г и 20…30 мас.% возвратно-технологических нефлегматизированных отходов от предшествующих операций, 10…30 мас.% октогена или гексогена, по отношению к общей массе пироксилина, с насыпной плотностью 0,970…0,995 кг/дм и флегматизированных с поверхности пороховых элементов 4,1…6,2 мас.% Ц I и 4,1…6,2 мас.% ДНТ обеспечивает получение стабильных баллистических характеристик по массе порохового заряда, скорости полета пули и давлению пороховых газов в канале ствола оружия.
Снижение пироксилина менее 70 мас.% с содержанием оксида азота менее 212,7 мл NO/г и увеличение возвратно-технологических отходов более 30 мас.% приводит к увеличению насыпной плотности порохового заряда, а это в свою очередь увеличивает массу порохового заряда и снижает скорость полета пули, а увеличение содержания пироксилина более 80 мас.% с содержанием оксида азота более 214,5 мл NO/г и уменьшение возвратно-технологических отходов менее 20 мас.% приводит к повышению давления пороховых газов в канале ствола оружия.
Октоген или гексоген в составе СФП выполняет роль энергетической основы, обеспечивающей повышение скорости. Уменьшение октогена или гексогена менее 10 мас.% дает практически незначительный прирост скорости полета пули, а увеличение октогена или гексогена более 30 мас.% приводит к нестабильному горению пороховых элементов, а это приводит к разбросу скорости полета пуль в серии из 10 выстрелов.
3
3
Снижение насыпной плотности сферического пороха в пороховом заряде менее 0,970 кг/дм приводит к повышению давления пороховых газов в канале ствола оружия, а увеличение насыпной плотности СФП в пороховом заряде более 0,995 кг/дм связано с технологическими трудностями.
Уменьшение Ц I в поверхностном слое пороховых элементов менее 4,1 мас.% и ДНТ менее 4,1 мас.% приводит к повышению давления пороховых газов в канале ствола оружия, а увеличение Ц I в поверхностных слоях пороховых элементов более 6,2 мас.% и ДНТ более 6,2 мас.% приводит к увеличению массы порохового заряда и снижению скорости полета пули.
Увеличение фракции СФП более 0,7 мм приводит к увеличению массы порохового заряда и снижению скорости полета пули, а увеличение фракции СФП менее 0,4 мм приводит к повышению давления пороховых газов в канале ствола оружия.
Физико-химические и баллистические характеристики разработанного авторами порохового заряда для 7,62 мм винтовочного патрона в переделах граничных условий (примеры 1…3) и за пределами граничных условий (примеры 4, 5) приведены в таблице.
Таблица
Физико-химические и баллистические характеристики порохового заряда для 7,62 мм винтовочного патрона
Наименование показателей
Пример (Пр. №1)
Пр. №2
Пр. №3
Пр. №4
Пр. №5
Пироксилин с содержанием оксида азота 212,7…214,5 мл NO/г, мас.%
70
75
80
60
80
Содержание возвратно-технологических отходов, мас.%
30
25
20
40
20
Октоген или гексоген, мас.%
10
20
30
5
35
Содержание ДФА, мас.%
0,4
0,65
0,9
0,3
1,5
Содержание Ц I, мас.%
4,1
5,1
6,2
3,8
7,6
Содержание ДНТ, мас.%
4,1
5,1
6,2
3,8
7,6
Содержание графита, мас.%
0,1
0,2
0,3
0,1
0,6
Содержание ЭА, мас.%
0,4
1,0
1,6
0,4
2,0
Содержание влаги, мас.%
0,2
0,6
0,8
0,2
1,6
Продолжение таблицы
Фракция пороха 0,7…0,4 мм, мас.%
92
96
97
80
96
Сумма крупноты и мелочи, мас.%
8
4
3
20
4
Насыпная плотность, кг/дм<sup>3</sup>
0,970
0,982
0,995
0,930
0,995
Химическая стойкость, мм рт.ст
28
28
29
29
30
Баллистические характеристики
Масса заряда, г
3,28
3,30
3,29
3,0
3,6
Скорость полета пули, м/с
835
839
840
810
805
Разброс скорости полета пуль в серии из 10 выстрелов, м/с
14
12
14
39
45
Максимальное давление пороховых газов, МПа
Среднее
263,2
262,2
260,8
282,3
293,6
Наибольшее
277,5
279,4
281,4
292,0
308,8
Наименьшее
252,0
248,0
254,0
261,7
276,6
Из приведенных данных таблицы видно, что разработанный авторами пороховой заряд для 7,62 мм винтовочного патрона удовлетворяет всем требованиям в пределах граничных условий (примеры 1…3) всем требованиям и имеет стабильные баллистические характеристики, как по скорости полета пули, по разбросу скорости полета пуль в серии из 10 выстрелов, так и по давлению пороховых газов в канале ствола оружия. За пределами граничных условий (примеры 4, 5) полученный пороховой заряд не удовлетворяет требованиям баллистических характеристик.